"紫外線吸収型ポリマーAと、ポリウレタンBのディスパージョンと、を含み、前記紫外線吸収型ポリマーAは、二重結合及び紫外線吸収基を有する化合物aと、二重結合含有成分と、を含む重合成分を重合させて得られるものであり、前記ポリウレタンBは、活性水素含有基及びアニオン性親水性基水酸基を除くを有する化合物bと、ポリオールc及び/又はポリアミンdと、ポリイソシアネートeと、を含む反応成分を反応させて得られるものであるポリマー組成物。前記化合物aが、下記一般式1~4のいずれかで表される請求項1に記載のポリマー組成物。前記一般式1中、Xは、ハロゲン、水素原子、又は炭素数10以下のアルキル基を示し、R1は、水素原子又は炭素数10以下のアルキル基を示し、R2は、単結合、炭素数10以下のアルキレン基、炭素数10以下のオキシアルキレン基、又は炭素数10以下のヒドロキシオキシアルキレン基を示し、R3は、水素原子又はメチル基を示す前記一般式2中、Xは、ハロゲン、水素原子、又は炭素数10以下のアルキル基を示し、R1は、単結合、炭素数10以下のアルキレン基、炭素数10以下のオキシアルキレン基、又は炭素数10以下のヒドロキシオキシアルキレン基を示し、R2は、水素原子又はメチル基を示す前記一般式3中、Xは、ハロゲン、水素原子、又は炭素数10以下のアルキル基を示し、R1は、単結合、炭素数10以下のアルキレン基、炭素数10以下のオキシアルキレン基、又は炭素数10以下のヒドロキシオキシアルキレン基を示し、R2は、水素原子又はメチル基を示す前記一般式4中、R1は、単結合、炭素数20以下のアルキレン基、炭素数20以下のオキシアルキレン基、又は炭素数20以下のヒドロキシアルコキシル基を示し、R2は、水素原子又はメチル基を示し、R3~R6は、それぞれ独立に水素原子、アルキル基、又はアルコキシル基を示す前記二重結合含有成分が、スチレン系モノマー、アクリル酸系モノマー、メタクリル酸系モノマー、及びアクリロニトリル系モノマーからなる群より選択される少なくとも一種であり、前記紫外線吸収型ポリマーAに含まれる、前記化合物aに由来する構成単位の割合が1~80質量である請求項1又は2に記載のポリマー組成物。前記紫外線吸収型ポリマーAは、ガラス転移点Tgが-20~160°C、重量平均分子量Mwが1,000~1,500,000、及び酸価が2~200mgKOH/gであるとともに、水に溶解又は分散可能である請求項1~3のいずれか一項に記載のポリマー組成物。前記反応成分が、短鎖ジオール成分f及び/又は短鎖ジアミン成分gをさらに含む請求項1~4のいずれか一項に記載のポリマー組成物。前記ポリウレタンBが、前記化合物b、前記ポリオールc、前記ポリアミンd、前記短鎖ジオール成分f、及び前記短鎖ジアミン成分gの合計の活性水素含有基アニオン性親水性基を除く1と、前記ポリイソシアネートeのイソシアネート基2と、を1/2=0.9~1.5の当量比で反応させて得られたものである請求項5に記載のポリマー組成物。前記化合物bが、下記一般式5で表される請求項1~6のいずれか一項に記載のポリマー組成物。HO-R’n-R-R-Xml5前記一般式5中、Rは、アルキレン基、シクロアルキル環、芳香族環、アミン構造、又は複素環を示し、R’は、アルキレン基、シクロアルキル環、又は芳香族環を示し、Rは、単結合、アルキレン基、シクロアルキル環、又は芳香族環を示し、Xは、-COOH、-SO3H、又は-PO3H2を示し、nは1又は2を示し、mは1又は2を示し、lは1~3の整数を示す前記化合物bが、ジメチロールアルカン酸である請求項1~6のいずれか一項に記載のポリマー組成物。前記ポリウレタンBの重量平均分子量が、1,000~500,000である請求項1~8のいずれか一項に記載のポリマー組成物。全固形分に対する前記紫外線吸収型ポリマーAの含有割合が、0.1~50質量である請求項1~9のいずれか一項に記載のポリマー組成物。前記紫外線吸収型ポリマーAと、前記ポリウレタンBとを反応させて得られる請求項1~10のいずれか一項に記載のポリマー組成物。前記紫外線吸収型ポリマーAと、前記ポリウレタンBとが、エポキシ化合物、カルボジイミド化合物、アジリジン化合物、オキサゾリン化合物、及びイソシアネート化合物からなる群より選択される少なくとも一種の架橋剤により架橋反応させて得られる請求項11に記載のポリマー組成物。請求項1~12のいずれか一項に記載のポリマー組成物の製造方法であって、前記紫外線吸収型ポリマーAの溶液又は水分散体と、前記ポリウレタンBのディスパージョンと、を混合する工程を有するポリマー組成物の製造方法。請求項1~12のいずれか一項に記載のポリマー組成物の製造方法であって、前記ポリウレタンBのディスパージョンを調製する途中の段階で、前記紫外線吸収型ポリマーAの溶液又は水分散体を添加する工程を有するポリマー組成物の製造方法。本発明は、このような従来技術の有する問題点に鑑みてなされたものであり、その課題とするところは、従来の紫外線吸収剤を用いた場合に比して、非ブリードアウト性、相溶性、耐水性、及び耐熱性に優れ、単独又は種々の樹脂との配合で、光劣化が抑制されるとともに、耐久性の向上した塗料、コーティング剤、インキ、フィルム、及びシートなどの高分子製品を製造することが可能なポリマー組成物、及びその製造方法を提供することにある。即ち、本発明によれば以下に示すポリマー組成物が提供される。[1]紫外線吸収型ポリマーAと、ポリウレタンBのディスパージョンと、を含み、前記紫外線吸収型ポリマーAは、二重結合及び紫外線吸収基を有する化合物aと、二重結合含有成分と、を含む重合成分を重合させて得られるものであり、前記ポリウレタンBは、活性水素含有基及びアニオン性親水性基水酸基を除くを有する化合物bと、ポリオールc及び/又はポリアミンdと、ポリイソシアネートeと、を含む反応成分を反応させて得られるものであるポリマー組成物。[2]前記化合物aが、下記一般式1~4のいずれかで表される前記[1]に記載のポリマー組成物。前記一般式1中、Xは、ハロゲン、水素原子、又は炭素数10以下のアルキル基を示し、R1は、水素原子又は炭素数10以下のアルキル基を示し、R2は、単結合、炭素数10以下のアルキレン基、炭素数10以下のオキシアルキレン基、又は炭素数10以下のヒドロキシオキシアルキレン基を示し、R3は、水素原子又はメチル基を示す前記一般式2中、Xは、ハロゲン、水素原子、又は炭素数10以下のアルキル基を示し、R1は、単結合、炭素数10以下のアルキレン基、炭素数10以下のオキシアルキレン基、又は炭素数10以下のヒドロキシオキシアルキレン基を示し、R2は、水素原子又はメチル基を示す前記一般式3中、Xは、ハロゲン、水素原子、又は炭素数10以下のアルキル基を示し、R1は、単結合、炭素数10以下のアルキレン基、炭素数10以下のオキシアルキレン基、又は炭素数10以下のヒドロキシオキシアルキレン基を示し、R2は、水素原子又はメチル基を示す前記一般式4中、R1は、単結合、炭素数20以下のアルキレン基、炭素数20以下のオキシアルキレン基、又は炭素数20以下のヒドロキシアルコキシル基を示し、R2は、水素原子又はメチル基を示し、R3~R6は、それぞれ独立に水素原子、アルキル基、又はアルコキシル基を示す[3]前記二重結合含有成分が、スチレン系モノマー、アクリル酸系モノマー、メタクリル酸系モノマー、及びアクリロニトリル系モノマーからなる群より選択される少なくとも一種であり、前記紫外線吸収型ポリマーAに含まれる、前記化合物aに由来する構成単位の割合が1~80質量である前記[1]又は[2]に記載のポリマー組成物。[4]前記紫外線吸収型ポリマーAは、ガラス転移点Tgが-20~160°C、重量平均分子量Mwが1,000~1,500,000、及び酸価が2~200mgKOH/gであるとともに、水に溶解又は分散可能である前記[1]~[3]のいずれかに記載のポリマー組成物。[5]前記反応成分が、短鎖ジオール成分f及び/又は短鎖ジアミン成分gをさらに含む前記[1]~[4]のいずれかに記載のポリマー組成物。[6]前記ポリウレタンBが、前記化合物b、前記ポリオールc、前記ポリアミンd、前記短鎖ジオール成分f、及び前記短鎖ジアミン成分gの合計の活性水素含有基アニオン性親水性基を除く1と、前記ポリイソシアネートeのイソシアネート基2と、を1/2=0.9~1.5の当量比で反応させて得られたものである[5]に記載のポリマー組成物。[7]前記化合物bが、下記一般式5で表される前記[1]~[6]のいずれかに記載のポリマー組成物。HO-R’n-R-R-Xml5前記一般式5中、Rは、アルキレン基、シクロアルキル環、芳香族環、アミン構造、又は複素環を示し、R’は、アルキレン基、シクロアルキル環、又は芳香族環を示し、Rは、単結合、アルキレン基、シクロアルキル環、又は芳香族環を示し、Xは、-COOH、-SO3H、又は-PO3H2を示し、nは1又は2を示し、mは1又は2を示し、lは1~3の整数を示す[8]前記化合物bが、ジメチロールアルカン酸である前記[1]~[6]のいずれかに記載のポリマー組成物。[9]前記ポリウレタンBの重量平均分子量が、1,000~500,000である前記[1]~[8]のいずれかに記載のポリマー組成物。[10]全固形分に対する前記紫外線吸収型ポリマーAの含有割合が0.1~50質量である前記[1]~[9]のいずれかに記載のポリマー組成物。[11]前記紫外線吸収型ポリマーAと、前記ポリウレタンBとを反応させて得られる前記[1]~[10]のいずれかに記載のポリマー組成物。[12]前記紫外線吸収型ポリマーAと、前記ポリウレタンBとが、エポキシ化合物、カルボジイミド化合物、アジリジン化合物、オキサゾリン化合物、及びイソシアネート化合物からなる群より選択される少なくとも一種の架橋剤により架橋反応させて得られる前記[11]に記載のポリマー組成物。また、本発明によれば、以下に示すポリマー組成物の製造方法が提供される。[13]前記[1]~[12]のいずれかに記載のポリマー組成物の製造方法であって、前記紫外線吸収型ポリマーAの溶液又は水分散体と、前記ポリウレタンBのディスパージョンと、を混合する工程を有するポリマー組成物の製造方法。[14]前記[1]~[12]のいずれかに記載のポリマー組成物の製造方法であって、前記ポリウレタンBのディスパージョンを調製する途中の段階で、前記紫外線吸収型ポリマーAの溶液又は水分散体を添加する工程を有するポリマー組成物の製造方法。本発明のポリマー組成物は、従来の紫外線吸収剤を用いた場合に比して、非ブリードアウト性、相溶性、耐水性、及び耐熱性に優れている。また、本発明のポリマー組成物は、単独又は種々の樹脂との配合で、光劣化が抑制されるとともに、耐久性の向上した塗料、コーティング剤、インキ、フィルム、及びシートなどの高分子製品を製造することが可能である。以下、本発明の実施の形態について説明するが、本発明は以下の実施の形態に限定されるものではない。本発明のポリマー組成物は、紫外線吸収機能を有するものであり、紫外線吸収型ポリマーAと、ポリウレタンBのディスパージョン以下、PUDBとも記すとを含んでなる、好ましくは安定な水分散物である。以下、その詳細について説明する。紫外線吸収型ポリマーA紫外線吸収型ポリマーAは、分子内に反応型の二重結合不飽和結合及び紫外線吸収基を有する化合物aと、二重結合不飽和結合含有成分とを含む重合成分を重合させて得られる。化合物aの二重結合は、ラジカル重合、カチオン重合、及びアニオン重合などの通常の重合法で重合可能な、反応性を有する二重結合であればよい。反応性及び入手又は合成の容易さなどの観点から、アクリル系又はメタクリル系の二重結合が好ましい。以下、アクリルとメタクリルを、併せてメタアクリルとも記す。化合物aの紫外線吸収基の構造としては、例えば、一般的に用いられている紫外線吸収剤の構造を挙げることができる。そのような紫外線吸収剤の具体例としては、ベンゾトリアゾール系、ベンゾフェノン系、サリシレート系、及びトリアジン系の紫外線吸収剤等を挙げることができる。なお、化合物aには、これらの紫外線吸収剤の構造以外の構造を有する紫外線吸収基が含まれていてもよい。紫外線吸収基の構造がベンゾトリアゾール系紫外線吸収剤の構造である場合における化合物aとしては、前記一般式1で表わされる構造を有するものを挙げることができる。前記一般式1で表される化合物aの具体例としては、2-[2’-ヒドロキシ-5’-メタクリロイルオキシエチルフェニル]-2H-ベンゾトリアゾール、2-[2’-ヒドロキシ-3’-tert-ブチル-5’-メタクリロイルオキシエチルフェニル]-2H-ベンゾトリアゾール、2-[2’-ヒドロキシ-3’-t-ブチル-5’-メタクリロイルオキシプロピルフェニル]-2H-ベンゾトリアゾール、2-2’-ヒドロキシ-5’-メチルフェニル-5-2’-メタクリロイルオキシエチル-2H-ベンゾトリアゾール、2-[2’-ヒドロキシ-5’-メタクリロイルオキシエチルフェニル-5-クロロ]-2H-ベンゾトリアゾール等を挙げることができる。これらの化合物aは、一種単独で又は二種以上を組み合わせて用いることができる。紫外線吸収基の構造がベンゾフェノン系紫外線吸収剤の構造である場合における化合物aとしては、前記一般式2で表わされる構造を有するものを挙げることができる。前記一般式2で表される化合物aの具体例としては、2-ベンゾイル-5-2’-ヒドロキシ-3’-メタクリロイルオキシプロポキシ-フェノール、2-ベンゾイル-5-2’-メタクリロイルオキシエトキシ-フェノール、2-ベンゾイル-5-2’-アクリロイルオキシエトキシ-フェノール、2-ベンゾイル-5-2’-アクリロイルオキシエトキシ-6-tert-ブチル-フェノール等を挙げることができる。これらの化合物aは、一種単独で又は二種以上を組み合わせて用いることができる。紫外線吸収基の構造がサリシレート系紫外線吸収剤の構造である場合における化合物aとしては、前記一般式3で表わされる構造を有するものを挙げることができる。また、紫外線吸収基の構造がトリアジン系紫外線吸収剤の構造である場合における化合物aとしては、一般式4で表わされる構造を有するものを挙げることができる。前記一般式4で表される化合物aの具体例としては、2,4-ジフェニル-6-[2-ヒドロキシ-4-2-アクリロイルオキシエトキシ]-1,3,5-トリアジン、2,4-ビス2-メチルフェニル-6-[2-ヒドロキシ-4-3-アクリロイルオキシ-2-ヒドロキシプロピオキシ]-1,3,5-トリアジン、2,4-ジフェニル-6-[2-ヒドロキシ-4-11-アクリロイルオキシ-ウンデシルオキシフェニル]-1,3,5-トリアジン等を挙げることができる。これらの化合物aは、一種単独で又は二種以上を組み合わせて用いることができる。化合物aと共重合させる二重結合含有成分としては、メタアクリル酸系モノマーが好適である。このようなメタアクリル酸系モノマーの具体例としては、メタアクリル酸、メチルメタアクリレート、エチルメタアクリレート、n-プロピルメタアクリレート、イソプロピルメタアクリレート、n-ブチルメタアクリレート、イソブチルメタアクリレート、sec-ブチルメタアクリレート、tert-ブチルメタアクリレート、アミルメタアクリレート、イソアミルメタアクリレート、ヘプチルメタアクリレート、n-オクチルメタアクリレート、イソオクチルメタアクリレート、2-エチルヘキシルメタアクリレート、シクロヘキシルメタアクリレート、ノニルメタアクリレート、イソノニルメタアクリレート、イソデシルメタアクリレート、ドデシルメタアクリレート、トリデシルメタアクリレート、n-ラウリルメタアクリレート、n-ステアリルメタアクリレート、イソステアリルメタアクリレート、ジシクロペンタニルメタアクリレート、イソボルニルメタアクリレート、フェノキシエチルメタアクリレート等を挙げることができる。なお、二重結合含有成分としては、スチレン系モノマーやアクリロニトリル系モノマーも使用することができる。これらの二重結合含有成分は、一種単独で又は二種以上を組み合わせて用いることができる。紫外線吸収型ポリマーAに含まれる化合物aに由来する構成単位の割合が高いほど、紫外線吸収効果は高まる。しかしながら、化合物aに由来する構成単位の含有割合が高過ぎると、合成時の紫外線吸収型ポリマーAの安定性や、ポリウレタンBとの相溶性が低下する傾向にある。このため、紫外線吸収型ポリマーAに含まれる化合物aに由来する構成単位の割合は、1~80質量であることが好ましく、30~80質量であることがさらに好ましい。化合物a以外の重合成分として、カルボキシル基などの親水性基を有するモノマーを用いることで、水分散性が付与された紫外線吸収型ポリマーAを得ることができる。なお、親水性基を有するポリマーとしては、メタアクリル酸等を挙げることができる。紫外線吸収型ポリマーAは、酸価が高いほど水分散性は高まる。しかしながら、酸価が高すぎる紫外線吸収型ポリマーAを含有するポリマー組成物を用いて形成される塗膜は、耐水性が低下したり、硬くなりすぎて塗料性能が低下したりする傾向にある。このため、紫外線吸収型ポリマーAの酸価は、2~200mgKOH/gであることが好ましく、5~100mgKOH/gであることがさらに好ましい。二重結合含有成分として、メタアクリル酸と長鎖アルコールとのエステルを用いると、得られる紫外線吸収型ポリマーAのガラス転移点Tgが低下する傾向にある。このようなガラス転移点Tgの低い紫外線吸収型ポリマーAを用いると、柔軟性が向上した塗膜を形成可能な、造膜性に優れたポリマー組成物とすることができる。一方、二重結合含有成分として、メタアクリル酸と短鎖アルコールとのエステル、メタアクリル酸、スチレン、又はアクリロニトリルを用いると、得られる紫外線吸収型ポリマーAのガラス転移点Tgが高まる傾向にある。このようなガラス転移点Tgの高い紫外線吸収型ポリマーAを用いると、耐久性及び強靭性が向上した塗膜を形成可能なポリマー組成物とすることができる。すなわち、紫外線吸収型ポリマーAのガラス転移点Tgが適当な数値となるように、重合成分の種類や比率を選択することで、強靭性の高い塗膜を形成可能であるとともに、造膜性に優れたポリマー組成物を得ることができる。具体的には、二種類以上のメタアクリル酸系モノマーを二重結合含有成分として用いることが好ましい。また、紫外線吸収型ポリマーAのガラス転移点Tgは-20~160°Cであることが好ましい。紫外線吸収型ポリマーAのガラス転移点Tgが160°C超であると、造膜性及び相溶性が低下する傾向にある。一方、紫外線吸収型ポリマーAのガラス転移点Tgが-20°C未満であると、塗膜形成時にタックが生じやすくなるとともに、耐熱性などの耐久性が低下する傾向にある。紫外線吸収型ポリマーAを得るために用いられる重合成分には、得られる紫外線吸収型ポリマーAの紫外線吸収機能、耐久性、水分散性、及び相溶性などの特性を損なわない範囲で、光安定性や酸化防止機能などのその他の機能を有するモノマー重合成分を含有させてもよい。このようなその他の機能を有するモノマーの具体例としては、4-メタアクリロイルオキシ-2,2,6,6-テトラメチルピペリジン、4-メタアクリロイルアミノ-2,2,6,6-テトラメチルピペリジン、4-メタアクリロイルオキシ-1,2,2,6,6-ペンタメチルピペリジン、4-メタアクリロイルアミノ-1,2,2,6,6-ペンタメチルピペリジン等を挙げることができる。これらのモノマーは、ヒンダードアミン系光安定剤の部分構造である。紫外線吸収型ポリマーAの製造方法紫外線吸収型ポリマーAは、化合物aと二重結合含有成分を含む重合成分を、例えば、乳化重合、懸濁重合、溶液重合、又は塊状重合などの従来公知の重合方法によって重合することで得ることができる。例えば、溶液重合においては、重合開始剤の存在下、適当な溶剤中で重合成分を重合させればよい。なお、溶液重合では、通常、乳化剤を用いないので、得られる紫外線吸収型ポリマーAの相溶性、透明性、及び耐水性が良好になる。溶液重合の際に用いる溶剤の種類は、重合反応に悪影響を及ぼさないものであれば特に限定されない。溶剤の具体例としては、水;メタノール、エタノール、イソプロピルアルコール、n-プロピルアルコール、n-ブチルアルコール、イソブチルアルコール、tert-ブチルアルコール、n-ペンチルアルコール、エチルセロソルブ、ブチルセロソルブ、プロピレングリコールモノメチルエーテル、エチレングリコール、プロピレングリコール、ジエチレンングリコールなどのアルコール系溶剤;石油エーテル、ヘキサン、ヘプタンなどの脂肪族炭化水素系溶剤;ベンゼン、トルエン、キシレンなどの芳香族炭化水素系溶剤;ジエチルエーテル、ジブチルエーテル、テトラヒドロフランTHF、ジオキサンなどのエーテル系溶剤;メチルエチルケトン、2-ペンタノン、3-ペンタノン、2-ヘプタノン、3-ヘプタノン、2-オクタノン、シクロヘキサノン、シクロペンタノン、メチルイソブチルケトンなどのケトン系溶剤;酢酸エチル、酢酸プロピル、酢酸ブチルなどのエステル系溶剤;N,N-ジメチルホルムアミドDMF、N,N-ジメチルアセトアミド、N-メチルピロリドンNMPなどのアミド系溶剤を挙げることができる。これらのなかでも、得られる紫外線吸収型ポリマーAが水分散性になることから、水と混和するアルコール系溶剤、エーテル系溶剤、アミド系溶剤が好ましい。溶剤の使用量は、重合反応の条件によって適宜決定される。通常、重合成分に対して質量比で0.1~100倍程度、好ましくは0.2~20倍程度である。なお、これらの溶剤は、一種単独で又は二種以上を組み合わせて用いることができる。重合開始剤としては、従来既知のものを用いることができる。重合開始剤の具体例としては、過酸化ベンゾイル、ジブチルパーオキサイド、クメンヒドロパーオキサイドなどの過酸化物類;アゾビスイソブチロニトリル、アゾビス2,4-ジメチルバレロニトリルなどのアゾ系重合開始剤を挙げることができる。これらの重合開始剤は、一種単独で又は二種以上を組み合わせて用いることができる。重合開始剤の使用量は特に限定されないが、通常、重合成分に対して0.1~10質量程度である。重合反応の温度は、反応条件によって適宜設定される。通常は、室温25°C~使用する溶剤の沸点以下の温度であればよい。また、得られる紫外線吸収型ポリマーAの重合度を調整するために、メルカプタン類などの連鎖移動剤やハイドロキノンなどの重合禁止剤を重合反応系に添加してもよい。このようにして得られる紫外線吸収型ポリマーAの重量平均分子量Mwは、非ブリードアウト性、耐熱性、耐久性、水分散性、相溶性、塗膜性能などの諸性能を満足するためには、1,000~1,500,000であることが好ましく、5,000~100,000であることがさらに好ましい。なお、本明細書における重量平均分子量Mw及び数平均分子量Mnとは、特に断らない限り、ゲルパーミエーションクロマトグラフィーGPCによって測定されるポリスチレン換算の値を意味する。溶液重合によって得られた紫外線吸収型ポリマーAの溶液を、例えば溶液状態の高分子製品に添加することで、紫外線吸収剤として使用することができる。また、紫外線吸収型ポリマーAの溶液から溶剤を蒸発させて乾固させたものを高分子製品に練り込んでも、紫外線吸収剤として使用することができる。なお、水分散体とすることで、紫外線吸収型ポリマーAの機能がさらに有効に発揮される。紫外線吸収型ポリマーAの水分散体を調製するには、紫外線吸収型ポリマーAの溶液に中和剤を添加して紫外線吸収型ポリマーAの塩を形成させた後、水を投入すればよい。中和剤は、水に溶解又は分散させたものを添加してもよい。中和剤の具体例としては、アンモニア、エチルアミン、トリメチルアミン、トリエチルアミン、トリイソプロピルアミン、トリブチルアミン、トリエタノールアミン、N-メチルジエタノールアミン、N-フェニルジエタノールアミン、モノエタノールアミン、ジメチルエタノールアミン、ジエチルエタノールアミン、モルホリン、N-メチルモルホリン、2-アミノ-2-エチル-1-プロパノールなどの有機アミン類;リチウム、カリウム、ナトリウムなどのアルカリ金属;水酸化リチウム、水酸化ナトリウム、水酸化カリウムなどの無機アルカリ類を挙げることができる。中和剤の添加量は、通常は、紫外線吸収型ポリマーAのカルボキシル基に対して0.8~1当量とすることが好ましいが、紫外線吸収型ポリマーAの酸価が高い場合は中和剤の添加量を減らすことも可能である。紫外線吸収型ポリマーAの水分散体は、必要に応じて、減圧蒸留などの方法により脱溶剤して重合時に使用した溶剤を除去し、VOCを含まない水分散体とすることができる。紫外線吸収型ポリマーAを、VOCを含まない水分散体とすることにより、PUDBと配合する際にPUDBの分散安定性を高めることができる。また、得られたポリマー組成物を、例えば塗料として使用する際の作業環境が大幅に改善される。ポリウレタンBのディスパージョンポリウレタンBは、活性水素含有基及びアニオン性親水性基水酸基を除くを有する化合物bと、ポリオールc及び/又はポリアミンdと、ポリイソシアネートeとを含む反応成分を反応させて得られる。より好ましくは、ポリウレタンBは、化合物b、ポリオールc、及びポリアミンd、並びに必要に応じて用いられる短鎖ジオール成分f及び短鎖ジアミン成分gの合計の活性水素含有基アニオン性親水性基を除く1と、ポリイソシアネートeのイソシアネート基2とを、1/2=0.9~1.5の当量比モル比で反応させて得られる。本明細書におけるポリウレタンとは、ポリウレタン及びポリウレタン-ウレアの総称を意味する。なお、このポリウレタンは、必要に応じてアミン成分を反応させたものであってもよい。また、本明細書における活性水素含有基とは、イソシアネート基との反応性を有する、活性水素を持った官能基を意味する。このような活性水素含有基の具体例としては、水酸基、メルカプト基、カルボキシル基、及びアミノ基などを挙げることができる。活性水素含有基及びアニオン性親水性基を有する化合物bは、そのアニオン性親水性基によって得られるポリウレタンBに水分散性を付与する構成要素である。すなわち、ポリウレタンBは、乳化剤を用いなくても安定な自己乳化型分散体となりうる。化合物bとしては、前記一般式5で表される化合物を挙げることができる。具体的には、スルホン酸系化合物、カルボン酸系化合物、及びリン酸系化合物などを化合物bとして用いることができる。これらの化合物bは、一種単独で又は二種以上を組み合わせて用いることができる。スルホン酸系化合物の具体例としては、N,N-ビス2-ヒドロキシエチル-2-アミノエタンスルホン酸などを挙げることができる。カルボン酸系化合物の具体例としては、ジメチロールプロパン酸、ジメチロールブタン酸などのジメチロールアルカン酸;ジメチロールアルカン酸のアルキレンオキシド低モル付加物末端官能基定量による数平均分子量500未満;ジメチロールアルカン酸のε-カプロラクトン低モル付加物末端官能基定量による数平均分子量500未満;ジメチロールアルカン酸の酸無水物とグリセリンとから誘導されるハーフエステル類;ジメチロールアルカン酸の水酸基と、不飽和結合を有するモノマーと、カルボキシル基及び不飽和結合を有するモノマーと、をフリーラジカル反応させて得られる化合物などを挙げることができる。なかでも、ジメチロールプロパン酸、及びジメチロールブタン酸などのジメチロールアルカン酸が、入手の容易さ、酸価の調整のしやすさなどの観点から好適である。反応成分中の化合物bの含有量は、得られるポリウレタンBの水分散性と耐水性の両立といった観点から設定される。より具体的には、反応成分中の化合物bの含有量は、得られるポリウレタンBの酸価が2~200mgKOH/gとなる量とすることが好ましく、5~100mgKOH/gとなる量とすることがさらに好ましい。ポリオールcは単独で、又はポリアミンdと併用することで、ポリウレタンBの主骨格を構成しうる成分である。ポリオールcとしては、ウレタン合成に用いられている従来公知のポリオールを用いることができる。ポリオールcの具体例としては、ポリエステルポリオール、ポリエーテルポリオール、ポリカーボネートポリオール、及びその他のポリオールなどを挙げることができる。ポリエステルポリオールとしては、脂肪族系ジカルボン酸例えば、コハク酸、アジピン酸、セバシン酸、グルタル酸、アゼライン酸など及び/又は芳香族系ジカルボン酸例えば、イソフタル酸、テレフタル酸などと、低分子量グリコール例えば、エチレングリコール、1,2-プロピレングリコール、1,3-プロピレングリコール、1,4-ブチレングリコール、1,6-ヘキサメチレングリコール、ネオペンチルグリコール,1,4-ビスヒドロキシメチルシクロヘキサンなどと、を縮重合したものが例示される。このようなポリエステルポリオールの具体例としては、ポリエチレンアジペートジオール、ポリブチレンアジペートジオール、ポリヘキサメチレンアジペートジオール、ポリネオペンチルアジペートジオール、ポリエチレン/ブチレンアジペートジオール、ポリネオペンチル/ヘキシルアジペートジオール、ポリ-3-メチルペンタンアジペートジオール、ポリブチレンイソフタレートジオール、ポリカプロラクトンジオール、ポリ-3-メチルバレロラクトンジオールなどを挙げることができる。ポリエーテルポリオールの具体例としては、ポリエチレングリコール、ポリプロピレングリコール、ポリテトラメチレングリコール、及びこれらのランダム/ブロック共重合体などを挙げることができる。ポリカーボネートポリオールの具体例としては、ポリテトラメチレンカーボネートジオール、ポリペンタメチレンカーボネートジオール、ポリネオペンチルカーボネートジオール、ポリヘキサメチレンカーボネートジオール、ポリ1,4-シクロヘキサンジメチレンカーボネートジオール、及びこれらのランダム/ブロック共重合体などを挙げることができる。その他のポリオールの具体例としては、ダイマージオール、ポリブタジエンポリオール及びその水素添加物、ポリイソプレンポリオール及びその水素添加物、アクリルポリオール、エポキシポリオール、ポリエーテルエステルポリオール、シロキサン変性ポリオール、α,ω-ポリメチルメタクリレートジオール、α,ω-ポリブチルメタクリレートジオールなどを挙げることができる。ポリオールcの数平均分子量Mn、末端官能基定量によるは、特に限定されないが、500~3,000であることが好ましい。ポリオールcの数平均分子量Mnが3,000超であると、ウレタン結合の凝集力が発現し難くなって機械特性が低下する傾向にある。また、数平均分子量が3,000超の結晶性ポリオールは、皮膜化した際に白化現象を引き起こす場合がある。なお、ポリオールcは、一種単独で又は二種以上を組み合わせて用いることができる。ポリアミンdは単独で、又は上記のポリオールcと併用することで、ポリウレタンBの主骨格を構成しうる成分である。ポリアミンdの具体例としては、長鎖アルキレンジアミン、ポリオキシアルキレンジアミン、末端アミンポリアミド、シロキサン変性ポリアミン類などを挙げることができる。ポリイソシアネートeとしては、ポリウレタンの製造に用いられている従来公知のもポリイソシアネートを用いることができる。ポリイソシアネートeの具体例としては、トルエン-2,4-ジイソシアネート、4-メトキシ-1,3-フェニレンジイソシアネート、4-イソプロピル-1,3-フェニレンジイソシアネート、4-クロル-1,3-フェニレンジイソシアネート、4-ブトキシ-1,3-フェニレンジイソシアネート、2,4-ジイソシアネートジフェニルエーテル、4,4’-メチレンビスフェニレンイソシアネートMDI、ジュリレンジイソシアネート、トリジンジイソシアネート、キシリレンジイソシアネートXDI、1,5-ナフタレンジイソシアネート、ベンジジンジイソシアネート、o-ニトロベンジジンジイソシアネート、4,4’-ジイソシアネートジベンジルなどの芳香族ジイソシアネート;メチレンジイソシアネート、1,4-テトラメチレンジイソシアネート、1,6-ヘキサメチレンジイソシアネート、1,10-デカメチレンジイソシアネートなどの脂肪族ジイソシアネート;1,4-シクロヘキシレンジイソシアネート、4,4-メチレンビスシクロヘキシルイソシアネート、1,5-テトラヒドロナフタレンジイソシアネート、イソホロンジイソシアネート、水添MDI、水添XDIなどの脂環式ジイソシアネート;これらのジイソシアネートと、低分子量のポリオール又はポリアミンとを、末端がイソシアネートとなるように反応させて得られるポリウレタンプレポリマーなどを挙げることができる。耐候性に優れたポリマー組成物を得るといった観点からは、脂肪族ジイソシアネート、及び脂環式ジイソシアネートが好ましい。なお、ポリウレタンBを得るための反応成分として、必要に応じて、短鎖ジオール成分f及び/又は短鎖ジアミン成分gを用いることも好ましい。短鎖ジオール成分fの具体例としては、エチレングリコール、1,2-プロピレングリコール、1,3-プロピレングリコール、1,4-ブチレングリコール、1,6-ヘキサメチレングリコール、ネオペンチルグリコールなどの脂肪族グリコール及びそのアルキレンオキシド低モル付加物末端官能基定量による数平均分子量500未満;1,4-ビスヒドロキシメチルシクロヘキサン、2-メチル-1,1-シクロヘキサンジメタノールなどの脂環式グリコール及びそのアルキレンオキシド低モル付加物数平均分子量500未満、同上;キシリレングリコールなどの芳香族グリコール及びそのアルキレンオキシド低モル付加物数平均分子量500未満、同上;ビスフェノールA、チオビスフェノール、スルホンビスフェノールなどのビスフェノール及びそのアルキレンオキシド低モル付加物数平均分子量500未満、同上;C1~C18のアルキルジエタノールアミンなどのアルキルジアルカノールアミンなどを挙げることができる。なお、短鎖ジオール成分fとして、多価アルコール系化合物を用いることもできる。このような多価アルコール系化合物の具体例としては、グリセリン、トリメチロールエタン、トリメチロールプロパン、ペンタエリトリトール、トリス-2-ヒドロキシエチルイソシアヌレート、1,1,1-トリメチロールエタン、1,1,1-トリメチロールプロパンなどを挙げることができる。なお、短鎖ジオール成分fとしてポリオールを用いる場合には、そのようなポリオールとしてはジオール化合物が好ましい。これらの短鎖ジオール成分fは、一種単独で又は二種以上を組み合わせて用いることができる。短鎖ジアミン成分gの具体例としては、メチレンジアミン、エチレンジアミン、トリメチレンジアミン、ヘキサメチレンジアミン、オクタメチレンジアミンなどの脂肪族ジアミン化合物;フェニレンジアミン、3,3’-ジクロロ-4,4’-ジアミノジフェニルメタン、4,4’-メチレンビスフェニルアミン、4,4’-ジアミノジフェニルエーテル、4,4’-ジアミノジフェニルスルホンなどの芳香族ジアミン化合物;シクロペンチルジアミン、シクロヘキシルジアミン、4,4’-ジアミノジシクロヘキシルメタン、1,4-ジアミノシクロヘキサン、イソホロンジアミンなどの脂環式ジアミン化合物などを挙げることができる。さらには、ヒドラジン、カルボジヒドラジド、アジピン酸ジヒドラジド、セバシン酸ジヒドラジド、フタル酸ジヒドラジドなどのヒドラジン類を、短鎖ジアミン成分gとして用いることができる。なお、水分散させたプレポリマーの鎖伸長剤として短鎖ジアミン成分gを用いる場合には、短鎖ジアミン成分gは水溶性であることが好ましい。なお、短鎖ジアミン成分gとしてポリアミンを用いる場合には、そのようなポリアミンとしてはジアミン化合物が好ましい。これらの短鎖ジアミン成分gは、一種単独で又は二種以上を組み合わせて用いることができる。ポリウレタンBの製造方法ポリウレタンBは、従来公知のポリウレタンの製造方法により製造することができる。具体的には、先ず、分子内に活性水素を含まない有機溶剤の存在下又は不存在下、化合物bと、ポリオールc及び/又はポリアミンdと、ポリイソシアネートeと、鎖伸長剤として必要に応じて用いられる短鎖ジオール成分fとからなる反応成分を反応させて反応物例えばプレポリマーを得る。反応成分は、一般的には末端イソシアネート基を有するプレポリマーが形成される配合組成とすればよい。また、ワンショット法又は多段法により、通常20~150°C、好ましくは60~110°Cで、理論イソシアネートとなるまで反応させればよい。得られた反応物プレポリマーに水と中和剤を添加して乳化させれば、ポリウレタンBのディスパージョン水分散体を得ることができる。中和剤としては、紫外線吸収型ポリマーAの水分散体を調製する際に用いられるものと同様の有機アミン類、アルカリ金属、無機アルカリ類を用いることができる。なお、必要に応じて、プレポリマーに短鎖ジアミン成分gを反応させて所望の分子量となるように鎖伸長させてもよい。また、化合物b、ポリオールc、ポリアミンd、短鎖ジオール成分f、及び短鎖ジアミン成分gの合計の活性水素含有基アニオン性親水性基を除く1と、ポリイソシアネートeのイソシアネート基2とを、1/2=0.9~1.5の当量比モル比で反応させることが好ましい。さらに、必要に応じて脱溶剤することで、ポリウレタンBを得ることもできる。上記のようにして得られるポリウレタンBの重量平均分子量Mwは1,000~500,000であることが、ポリウレタンの柔軟性、接着性、及び耐摩耗性などの特性がより有効に発揮されるために好ましい。本発明では、ウレタン合成において、必要に応じて触媒を使用できる。例えば、ジブチルチンラウレート、ジオクチルチンラウレート、スタナスオクトエート、オクチル酸亜鉛、テトラn-ブチルチタネートなどの金属と有機及び無機酸の塩、及び有機金属誘導体、トリエチルアミンなどの有機アミン、ジアザビシクロウンデセン系触媒などが挙げられる。ポリウレタンBは、溶剤を用いずに合成しても、有機溶剤を用いて合成してもよい。有機溶剤としては、イソシアネート基に対して不活性な有機溶剤、又はイソシアネート基に対して反応成分よりも低活性な有機溶剤を用いることができる。有機溶剤の具体例としては、アセトン、メチルエチルケトン、メチルイソブチルケトン、シクロヘキサノンなどのケトン系溶剤;トルエン、キシレン、スワゾール商品名、コスモ石油社製、ソルベッソ商品名、エクソン化学社製などの芳香族系炭化水素溶剤;n-ヘキサンなどの脂肪族系炭化水素溶剤;メタノール、エタノール、イソプロピルアルコールなどのアルコール系溶剤;ジオキサン、テトラヒドロフランなどのエーテル系溶剤;酢酸エチル、酢酸ブチル、酢酸イソブチルなどのエステル系溶剤;エチレングリコールエチルエーテルアセテート、プロピレングリコールメチルエーテルアセテート、3-メチル-3-メトキシブチルアセテート、エチル-3-エトキシプロピオネートなどのグリコールエーテルエステル系溶剤;ジメチルホルムアミド、ジメチルアセトアミドなどのアミド系溶剤;N-メチル-2-ピロリドンなどのラクタム系溶剤などを挙げることができる。これらのなかでも、溶剤回収の容易さ、反応成分の溶解性、反応性、沸点、及び水への乳化分散性などを考慮すれば、メチルエチルケトン、酢酸エチル、アセトン、及びテトラヒドロフランが好ましい。なお、ウレタン合成において、イソシアネート基がポリマー末端に残った場合、イソシアネート基の停止反応を行うことも好ましい。イソシアネート基の停止反応は、イソシアネート基との反応性を有する化合物を用いて行うことができる。このような化合物としては、モノアルコール、モノアミンなどの単官能性の化合物;イソシアネートに対して異なる反応性を有する二種の官能基を有する化合物を用いることができる。このような化合物の具体例としては、メチルアルコール、エチルアルコール、n-プロピルアルコール、イソプロピルアルコール、n-ブチルアルコール、イソブチルアルコール、tert-ブチルアルコールなどのモノアルコール;モノエチルアミン、n-プロピルアミン、ジエチルアミン、ジ-n-プロピルアミン、ジ-n-ブチルアミンなどのモノアミン;モノエタノールアミン、ジエタノールアミンなどのアルカノールアミンなどを挙げることができる。これらのなかでもアルカノールアミンが、反応制御が容易であるために好ましい。ポリマー組成物及びその製造方法紫外線吸収型ポリマーAの溶液又は水分散体と、ポリウレタンBのディスパージョンとを混合することで、本発明のポリマー組成物を製造することができる。また、ポリウレタンBを調製する途中の段階で、紫外線吸収型ポリマーAの溶液又は水分散体と混合することも好ましい態様である。より具体的には、1ポリウレタンBのプレポリマー反応の終了後、プレポリマーを水に乳化分散させる前の段階、又は2プレポリマーを水に乳化分散させた後であって鎖伸長反応を行う前の段階で、紫外線吸収型ポリマーAの溶液又は水分散体を添加し、その後、必要に応じて鎖伸長反応を行えばよい。このように、ポリウレタンBのディスパージョンを調製する途中の段階で、紫外線吸収型ポリマーAの溶液又は水分散体を添加して混合すると、ショック凝集が極めて発生し難くなる。また、紫外線吸収型ポリマーAとポリウレタンBとの相溶性がさらに向上する。そして、このようにして得られたポリマー組成物をコーティング素材とする場合、透明性が高く、高光沢な塗膜を形成することができる。本発明のポリマー組成物に含まれる紫外線吸収型ポリマーAの割合は、ポリマー組成物中の全固形分に対して0.1~50質量とすることが好ましく、1~50質量とすることがさらに好ましい。また、本発明のポリマー組成物には、その水分散安定性や相溶性などを損なわない範囲で、酸化防止剤、光安定剤、難燃剤、帯電防止剤、フィラー、着色剤などの従来公知の添加剤を添加し、性能向上を図る、或いは機能性又は意匠性を付与することができる。本発明のポリマー組成物を単独あるいは種々の樹脂との配合で塗料、コーティング剤、インキ、フィルム、シートなどに応用する際、紫外線吸収型ポリマーAと、ポリウレタンBとを反応させることにより、耐久性がさらに向上した塗膜を形成可能なポリマー組成物を得ることができる。特に、紫外線吸収型ポリマーA及びポリウレタンBの分子中に存在するカルボキシル基と反応しうる架橋剤を使用し、紫外線吸収型ポリマーAとポリウレタンBとを架橋反応させることが好ましい。架橋剤としては、オキサゾリン化合物、水系エポキシ化合物、水系カルボジイミド化合物、アジリジン化合物、水系イソシアネート化合物、金属錯体系架橋剤などの従来公知の架橋剤を用いることができる。これらの架橋剤のなかでも、エポキシ化合物、カルボジイミド化合物、アジリジン化合物、オキサゾリン化合物、イソシアネート化合物が好ましい。架橋剤として用いることのできるエポキシ化合物の市販品としては、jER三菱化学社製などを挙げることができる。カルボジイミド化合物の市販品としては、カルボジライト日清紡ケミカル社製などを挙げることができる。アジリジン化合物の市販品としては、ケミタイト日本触媒社製などをあげることができる。オキサゾリン化合物の市販品としては、エポクロス日本触媒社製などを挙げることができる。イソシアネート化合物の市販品としては、デュラネート旭化成ケミカルズ社製などを挙げることができる。これらの架橋剤は、適量であれば耐熱性や耐候性の向上に有効である。但し、架橋剤の使用量が多すぎると、皮膜の脆化を引き起こす場合がある。このため、架橋剤の使用量は、ポリマー組成物中の樹脂成分100質量部に対して40質量部以下とすることが好ましく、0.5~10質量部とすることがさらに好ましい。以下、本発明を実施例に基づいて具体的に説明するが、本発明はこれらの実施例に限定されるものではない。なお、実施例、比較例中の部及びは、特に断らない限り質量基準である。1<紫外線吸収型ポリマーAの合成>[合成例A1:ベンゾトリアゾール型ポリマー溶液]攪拌機、還流冷却管、温度計、窒素吹き込み管、及びマンホールを備えた反応容器を用意した。反応容器の内部を窒素ガスで置換した後、メチルエチルケトンMEK100g、及び2-[2’-ヒドロキシ-5’-メタクリロイルオキシエチルフェニル]-2H-ベンゾトリアゾール大塚化学社製、商品名RUVA-93、以下a-1と記す50gを仕込み、窒素雰囲気下で60°Cに加熱した。メタクリル酸メチル38g、メタクリル酸5g、メタクリル酸ヒドロキシエチル3g、アクリル酸ブチル3g、アクリル酸エチル1g、及び2,2’-アゾビス2,4-ジメチルバレロニトリル2gの混合物を用意した。混合物の半分を反応容器内に添加し、残りの半分を滴下ロートで1時間かけて反応容器内に滴下した。滴下後、そのままの状態で6時間反応させて、酸価が32.6mgKOH/g、重量平均分子量Mwが37,000、及び数平均分子量Mnが15,000の紫外線吸収型ポリマーの溶液固形分濃度50を得た。[合成例A2:ベンゾトリアゾール型ポリマー溶液]表1に示す配合としたこと以外は、前述の合成例A1と同様にして紫外線吸収型ポリマーの溶液固形分濃度50を得た。[合成例A3:ベンゾトリアゾール型ポリマー溶液]表1に示す配合としたこと以外は、前述の合成例A1と同様にして紫外線吸収型ポリマーの溶液固形分濃度50を得た。[合成例A4:ベンゾトリアゾール型ポリマー溶液]表1に示す配合としたこと以外は、前述の合成例A1と同様にして紫外線吸収型ポリマーの溶液固形分濃度50を得た。[合成例A5:ベンゾフェノン型ポリマー溶液]表1に示す配合としたこと以外は、前述の合成例A1と同様にして紫外線吸収型ポリマーの溶液固形分濃度50を得た。[合成例A6:サリシレート型ポリマー溶液]表1に示す配合としたこと以外は、前述の合成例A1と同様にして紫外線吸収型ポリマーの溶液固形分濃度50を得た。[合成例A7:トリアジン型ポリマー溶液]表1に示す配合としたこと以外は、前述の合成例A1と同様にして紫外線吸収型ポリマーの溶液固形分濃度50を得た。表1中の略号の意味を以下に示す。a-1:2-[2’-ヒドロキシ-5’-メタクリロキシエチルフェニル]-2H-ベンゾトリアゾールa-2:2-[2’-ヒドロキシ-5’-2’-ヒドロキシ-3’-メタクリロイルオキシプロポキシフェニル]-2H-ベンゾトリアゾールa-3:2-ベンゾイル-5-2’-メタクリロイルオキシエチル-フェノールa-4:フェニル-3-2-ヒドロキシ-3-メタクリロイルオキシプロピルサリシレートa-5:2,4-ビス2,4-ジメチルフェニル-6-[2-ヒドロキシ-4-2-メタクリロイルオキシエトキシ,2-ドデシロキシメチル]-1,3,5-トリアジンMMA:メタクリル酸メチルAA:アクリル酸MAA:メタクリル酸HEMA:メタクリル酸ヒドロキシエチルBA:アクリル酸ブチルEA:アクリル酸エチル重合開始剤:2,2’-アゾビス2,4-ジメチルバレロニトリル[合成例A8:水分散体]合成例A1で得た紫外線吸収型ポリマーの溶液100gに、トリエチルアミンTEA2.9g紫外線吸収型ポリマーのカルボキシル基に対して当量と及びイオン交換水113.8gからなるTEA水溶液を撹拌しながら少量ずつ添加した。反応系が均一になった後、真空脱気によりMEKを除去して、透明な紫外線吸収型ポリマーの水分散体固形分濃度30を得た。[合成例A9~A14水分散体]合成例A1で得た紫外線吸収型ポリマーの溶液に代えて、合成例A2~A7で得た紫外線吸収型ポリマーの溶液を用いたこと以外は、前述の合成例A8と同様にして紫外線吸収型ポリマーの水分散体固形分濃度30を得た。いずれもの水分散体も微青色~透明であった。2<ポリウレタンBの合成>[合成例B1:ポリウレタンB1のディスパージョン]攪拌機、還流冷却管、温度計、窒素吹き込み管、及びマンホールを備えた反応容器を用意した。反応容器の内部を窒素ガスで置換した後、ジメチロールプロピオン酸DMPA6.0g、ポリヘキサメチレンカーボネートジオール商品名プラクセルCD220、ダイセル化学工業社製、末端官能基定量による数平均分子量2,000100g、及びMEK59.0gを仕込んだ。次いで、ヘキサメチレンジイソシアネートHDI31.9gOH基に対してNCO基が2倍当量を加え、樹脂のNCO基が理論値の4.0となるまで90°Cで反応を行ってウレタンプレポリマー溶液を得た。得られたウレタンプレポリマー溶液を40°Cに冷却した後、TEA4.5gを添加した。さらに、イオン交換水317.3gを添加し、系内が均一になるまで撹拌して乳化させることでウレタンプレポリマー水分散体を得た。得られたウレタンプレポリマー水分散体に、イソホロンジアミンIPDA15.3gをイオン交換水35.7gで希釈したものを滴下して、ウレタンプレポリマーのNCO基と反応させた。赤外吸収スペクトル分析で測定される、遊離イソシアネート基による2,270cm1の吸収が消失するまで攪拌した。次いで、真空脱気によりMEKを除去して、酸価が16.4mgKOH/gのポリウレタンB1のディスパージョン固形分濃度30を得た。3<ポリマー組成物の製造>以下に示す製造法1、製造法2、又は製造法3にしたがってポリマー組成物を製造した。製造法1:別々に合成した紫外線吸収型ポリマーAの溶液又は水分散体とポリウレタンBのディスパージョンとを混合する。製造法2:ポリウレタンBのプレポリマーを調製したところに、紫外線吸収型ポリマーAの溶液を添加して均一に水分散させた後、ウレタンの鎖伸長反応を行う。製造法3:ポリウレタンBのプレポリマーを調製して水分散させた後、紫外線吸収型ポリマーAの水分散体を添加し、次いで、ウレタンの鎖伸長反応を行う。[実施例1:ポリマー組成物製造法1]ポリウレタンB1のディスパージョン100gに対して、合成例A8で得た紫外線吸収型ポリマーの水分散体4.1gを撹拌しながら少量ずつ添加してポリマー組成物実施例1を得た。得られたポリマー組成物はほぼ透明であり、析出物なども発生しなかった。また、得られたポリマー組成物の固形分濃度は30、固形分樹脂成分の酸価は17.0mgKOH/g、及び固形分に含まれる化合物aに由来する構成単位の割合化合物a含有割合は2であった。[実施例2~7:ポリマー組成物製造法1]合成例A8で得た紫外線吸収型ポリマーの水分散体に代えて、合成例A9~A14で得た紫外線吸収型ポリマーの水分散体を用いたこと以外は、前述の実施例1と同様にしてポリマー組成物実施例2~7を得た。いずれのポリマー組成物もほぼ透明であり、析出物なども発生しなかった。得られたポリマー組成物の性状を表2に示す。[実施例8:ポリマー組成物製造法2]攪拌機、還流冷却管、温度計、窒素吹き込み管、及びマンホールを備えた反応容器を用意した。反応容器の内部を窒素ガスで置換した後、DMPA10.0g、ポリヘキサメチレンカーボネートジオールプラクセルCD220100g、及びMEK70.9gを仕込んだ。次いで、イソホロンジイソシアネートIPDI55.3gOH基に対してNCO基が2倍当量を加え、樹脂のNCO基が理論値の4.4となるまで90°Cで反応を行ってウレタンプレポリマー溶液を得た。得られたウレタンプレポリマー溶液を40°Cに冷却した後、合成例A1で得た紫外線吸収型ポリマーの溶液15.2gを添加した。さらにTEA8.0gを添加した後、イオン交換水395.4gを添加し、系内が均一になるまで攪拌して乳化させることでウレタンプレポリマー水分散体を得た。得られたウレタンプレポリマー水分散体に、IPDA20.1gをイオン交換水46.9gで希釈したものを滴下して、ウレタンプレポリマーのNCO基と反応させた。赤外吸収スペクトル分析で測定される、遊離イソシアネート基による2,270cm1の吸収が消失するまで攪拌した。次いで、真空脱気によりMEKを除去してポリマー組成物実施例8を得た。得られたポリマー組成物の固形分濃度は30、固形分樹脂成分の酸価は23.0mgKOH/g、及び化合物a含有割合は2であった。なお、得られたポリマー組成物に含まれるポリウレタンをポリウレタンB2とする。[実施例9~14:ポリマー組成物製造法2]合成例A1で得た紫外線吸収型ポリマーの溶液に代えて、合成例A2~A7で得た紫外線吸収型ポリマーの溶液を用いたこと以外は、前述の実施例8と同様にしてポリマー組成物実施例9~14を得た。得られたポリマー組成物の性状を表2に示す。[実施例15:ポリマー組成物製造法3]攪拌機、還流冷却管、温度計、窒素吹き込み管、及びマンホールを備えた反応容器を用意した。反応容器の内部を窒素ガスで置換した後、DMPA12.0g、ポリヘキサメチレンカーボネートジオールプラクセルCD220100g、及びMEK79.4gを仕込んだ。次いで、水添MDIHMDI73.2gOH基に対してNCO基が2倍当量を加え、樹脂のNCO基が理論値の4.4となるまで90°Cで反応を行ってウレタンプレポリマー溶液を得た。得られたウレタンプレポリマー溶液を40°Cに冷却した後、TEA9.1gをイオン交換水423.0gに溶解させた水溶液を添加し、系内が均一になるまで攪拌して乳化させることでウレタンプレポリマー水分散体を得た。得られたウレタンプレポリマー水分散体に、合成例A8で得た紫外線吸収型ポリマーの水分散体28.3gを添加した。さらに、IPDA22.5gを水52.5gで希釈したものを滴下して、ウレタンプレポリマーのNCO基と反応させた。赤外吸収スペクトル分析で測定される、遊離イソシアネート基による2,270cm1の吸収が消失するまで攪拌した。次いで、真空脱気によりMEKをしてポリマー組成物実施例15を得た。得られたポリマー組成物の固形分濃度は30、固形分樹脂の酸価は24.5mgKOH/g、及び化合物a含有割合は2であった。なお、得られたポリマー組成物に含まれるポリウレタンをポリウレタンB3とする。[実施例16~21:ポリマー組成物製造法3]合成例A8で得た紫外線吸収型ポリマーの水分散体に代えて、合成例A9~A14で得た紫外線吸収型ポリマーの水分散体を用いたこと以外は、前述の実施例15と同様にしてポリマー組成物実施例16~21を得た。得られたポリマー組成物の性状を表2に示す。[比較例1:高分子紫外線吸収剤の配合]合成例B1で得たポリウレタンB1のディスパージョン100gに、高分子紫外線吸収剤商品名ULS-1700、一方社油脂工業社製、ベンゾトリアゾール系のノニオン性水エマルション3.1g、及びイオン交換水1.0gを添加して、高分子紫外線吸収剤を配合したポリマー組成物比較例1を得た。得られたポリマー組成物の固形分濃度は30であった。[比較例2:低分子紫外線吸収剤の配合]2-2H-べンゾトリアゾール-2-イル-4’,6-ジ-tert-ペンチルフェノール商品名チヌビン328、BASF社製3.1gをウレタンプレポリマー溶液に添加したこと以外は、前述の合成例B1と同様にして、低分子紫外線吸収剤を配合したポリマー組成物比較例2を得た。得られたポリマー組成物の固形分濃度は30、固形分樹脂の酸価は16.4mgKOH/gであった。[比較例3:紫外線吸収型ポリマーの水分散体]前述の合成例A8で得た紫外線吸収型ポリマーの水分散体固形分濃度30を比較例3のポリマー組成物とする。4<試験例>[試験1:塗膜性状]実施例1~21及び比較例1~3のポリマー組成物を、それぞれPETフィルム上にコーティングした後、加熱乾燥して、膜厚20μmの塗膜が形成された塗工フィルムを得た。実施例1~21のポリマー組成物を用いた場合には、透明で良好なフィルムを得ることができた。特に、実施例8~21のポリマー組成物を用いた場合には、形成された塗膜が高い光沢を有していた。これに対して、比較例1及び2のポリマー組成物を用いて形成した塗膜は白濁していた。また、比較例3のポリマー組成物を用いて形成した塗膜には亀裂が生じており、PETフィルムから塗膜の一部が剥離していた。比較例1及び2のポリマー組成物は、相溶性が良好ではないために、形成された塗膜が白濁したと考えられる。また、比較例3のポリマー組成物は、ガラス転移点Tgが高いアクリル樹脂のみを樹脂成分として含むものであるために、成膜性及び密着性が良好ではないと考えられる。得られたフィルムの外観の評価結果を表3に示す。<フィルム外観の評価基準>◎:透明高光沢塗膜○:透明塗膜×:白濁塗膜××:塗膜に亀裂及び剥離[試験2:紫外線吸収機能]実施例1のポリマー組成物と、合成例B1で得たポリウレタンB1のディスパージョンを、それぞれ離型紙上にコーティングした後、加熱乾燥して、膜厚20μmのフィルムを得た。日本分光社製の紫外可視分光光度計UbestV-550を使用して、得られたフィルムの紫外線吸収スペクトルを測定した。測定した紫外線吸収スペクトルを図1に示す。図1に示すように、実施例1のポリマー組成物は、十分な紫外線吸収機能を有するフィルムを形成可能であることが明らかである。[試験3:赤外線吸収機能]実施例1のポリマー組成物を離型紙上にコーティングした後、加熱乾燥して、膜厚10μmのフィルムを得た。日本分光社製のフーリエ変換赤外分光光度計FT/IR-350を使用して、得られたフィルムの赤外線吸収スペクトルを測定した。測定した赤外線吸収スペクトルを図2に示す。[試験4:耐水性及び耐溶剤性実施例22~27、比較例1及び2]実施例1のポリマー組成物に対して、表4に示す配合で各種架橋剤を配合した実施例22~27。実施例22~27のポリマー組成物、並びに比較例1及び2のポリマー組成物を、それぞれ易接着処理したPETフィルム上にコーティングした後、100°Cで5分間乾燥して、膜厚20μmの塗膜フィルムを形成した。形成された塗膜を50°Cで3日間エージングした後、室温にて脱イオン水とトルエンにそれぞれ1時間浸漬した後に引き上げ、塗膜の状態を観察した。なお、脱イオン水に浸漬した塗膜は、耐水性の評価に用いた。また、トルエンに浸漬した塗膜は、耐溶剤性の評価に用いた。耐水性及び耐溶剤性の評価結果を表5に示す。耐水性に関し、実施例22~27のポリマー組成物を用いて形成された塗膜については、いずれも外観に変化はなく、透明なままであった。これに対して、比較例1及び2のポリマー組成物を用いて形成された塗膜については、いずれもさらに白化した。耐溶剤性に関し、架橋剤を配合した実施例23~27のポリマー組成物を用いて形成された塗膜については、いずれも外観に変化はなく、透明なままであった。これに対して、架橋剤を配合していない実施例22のポリマー組成物、及び比較例1及び2のポリマー組成物を用いて形成された塗膜については、いずれも膨潤した。[試験5:非ブリードアウト性]前述の試験4と同様にして形成した塗膜フィルムを室温条件下に放置し、経時変化を観察した。非ブリードアウト性の評価結果を表5に示す。実施例22~27及び比較例1のポリマー組成物を用いて形成された塗膜については、いずれも外観に変化はなく、透明なままであった但し、比較例1のポリマー組成物を用いて形成された塗膜は、初期段階で白濁していた。これに対して、比較例2のポリマー組成物を用いて形成された塗膜については、低分子紫外線吸収剤がブリードアウトしており、白く粉をふいたような外観となった。<耐水性、耐溶剤性、及び非ブリードアウト性の評価基準>耐水性○:変化なし、△:白濁のまま、×:激しく白化耐溶剤性◎変化なし、○:膨潤非ブリードアウト性○:変化なし、×:ブリードアウト以上より、自己乳化型の高分子紫外線吸収剤紫外線吸収型ポリマーとポリウレタンBディスパージョンとを含む実施例のポリマー組成物を用いれば、耐水性及び非ブリードアウト性に優れた塗膜を形成可能であることが明らかである。さらに、架橋剤を添加することで、耐溶剤性にも優れた塗膜を形成することができる。これに対して、乳化剤を用いて水分散させた高分子紫外線吸収剤を添加した比較例1のポリマー組成物では、形成される塗膜の耐水性が不十分であった。また、低分子紫外線吸収剤を添加した比較例2のポリマー組成物では、低分子紫外線吸収剤の経時的なブリードアウトが観察された。"